(57)【要約】【課題】バイアス点の直流電圧起因ドリフトおよび温度ドリフトが抑制された構成のニオブ酸リチウム型電気光学導波路素子例えば変調器の提供。【解決手段】光導波路が電気光学基板内の表面または近傍に設けられ、バッファ層がこの基板の表面に形成されている。バッファ層の表面には、この種の素子では新規の要素であるブロック層が形成され、該表面また近傍で無用な化学反応が生起することを抑制ないし低減すべく機能する。当該素子の表面部または内部で発生する電荷は、ブロック層の上に設けられ適度の導電度を有した電荷散逸層を介し所望方向に伝播する。電荷散逸層の表面に設けた複数の電極は、バッファ、ブロック、電荷散逸の各層を通じ電気信号を光導波路へ送る。【選択図】      図１１
2006301593.tif 000002
【特許請求の範囲】
【請求項１】
電気光学導波路素子であって、次の各部、すなわち：  
その内部かつその表面近傍に形成された１個または複数個の光導波路を有する電気光学基板と；
この電気光学基板の上記表面に担持されたバッファ層と；
このバッファ層に支持され且つ該層よりも高い電気抵抗値を有したブロック層であって、当該電気光学導波路素子の経時的または熱的ドリフトを低減させる作用、もしくはバッファ層の表面または近傍における望ましからざる化学反応を抑制または低減させる作用をなすものと；
このブロック層に支持され且つ当該電気光学導波路素子の表面ないし内部に発生する電荷を取出すに適した強さの導電度を有した電荷散逸層と；
この電荷散逸層の表面に設けられ、電気信号を上記バッファ層、ブロック層および電荷散逸層を通じて上記光導波路へ導く電極、
とを備えた導波路素子。
【請求項２】
前記バッファ層が電気光学基板の表面に形成され、前記ブロック層がこのバッファ層の表面に形成され、前記電荷散逸層がこのブロック層の表面に形成されている請求項1に記載の導波路素子。
【請求項３】
前記バッファ層がドープ処理酸化ケイ素化合物素材で形成され、この化合物素材の大部分の構成要素が酸化ケイ素であり、純酸化ケイ素よりも比較的高い導電度を呈するべく当該バッファ層に対し適宜のドープ剤を含有させてなる請求項２に記載の導波路素子。
【請求項４】
前記のブロック層が、化学量論的組成の酸化ケイ素または実質上化学量論的組成の酸化ケイ素からなる化合物ＳｉＯ2ｘで形成され、かつ電気絶縁性を呈するべく数値‘ｘ’が式０.９≦ｘ≦１の範囲内に含まれる請求項２または３に記載の導波路素子。
【請求項５】
前記ブロック層が、化学量論的組成の窒化ケイ素または実質上化学量論的組成の窒化ケイ素からなる化合物ＳｉＮ（4/3）ｘで形成され、かつ電気絶縁性を呈するべく数値‘ｘ’が式０.９≦ｘ≦１の範囲内に含まれる請求項２または３に記載の導波路素子。
【請求項６】
電気光学導波路素子の製造方法であって、下記の各工程、すなわち：
ａ）  電気光学基板を準備する工程；
ｂ）  この電気光学基板の表面近傍に光導波路を形成する工程；
ｃ）  ドープ処理酸化ケイ素からなる複合素材を用い電気光学基板の表面にバッファ層を    形成する工程；
ｄ）  バッファ層の表面に、該層よりも電気抵抗値が高く、バッファ層の表面または近傍    における化学反応を抑制または低減させ、またはドリフト電流を低減させ得るブロック    層を形成する工程；
ｅ）  ブロック層の表面にケイ素系素材、または非化学量論的窒化ケイ素系素材、または    非化学量論的酸化ケイ素系素材、からなる電荷散逸層を形成する工
程；および
ｆ）  電荷散逸層の表面に電極を形成する工程、からなる導波路素子の製造方法。
【請求項７】
前記ブロック層が、ＳｉＯ2ｘ、ただし０.９≦ｘ≦１、の組成を有した材料またはＳｉＮ（4/3）ｘ、ただし０.９≦ｘ≦１、の組成を有した材料で形成される請求項６に記載の導波路素子の製造方法。
【請求項８】
前記ブロック層の形成工程が反応型被膜沈積工程であり、ケイ素系材料をＡｒ/Ｎ2ないしはＡｒ/Ｏ2等の反応性混合ガスを用いた反応型スパッタリングにより該層を形成する請求項６または７に記載の導波路素子の製造方法。
【請求項９】
前記ブロック層の形成工程が、所定場所でケイ素系被膜を前記バッファ層の表面に沈積形成させる段階と、別の場所で当該被膜に熱反応を生起させる段階とからなる請求項６または７に記載の導波路素子の製造方法。
【請求項１０】
電気光学導波路素子であって、次の各部、すなわち：  
次の各層、すなわち：
ａ：  その表面近傍に1個または複数個の光導波路を有した電気光学基板；
ｂ：  電気光学基板の表面に直接設けられたバッファ層；
ｃ：  バッファ層に支持され且つこの層に接していて、この層の表面または近傍での望ま    しからざる化学反応を抑制しまたは低減させる作用をなすべきブロック層；および
ｄ：  ブロック層に支持され且つ該層に接していて、当該電気光学導波路素子の表面ない    し内部に発生する電荷を取出すに適した強さの導電度を有した電荷散逸層、からなる    ４層構造、ならびに
この電荷散逸層の表面に設けられ、電気信号を上記バッファ層、ブロック層および電荷散逸層を通じて上記光導波路へ供給する電極、
からなる導波路素子。
【請求項１１】
前記ブロック層が、ＳｉＯ2ｘ、ただし０.９≦ｘ≦１、の組成を有した材料またはＳｉＮ（4/3）ｘ、ただし０.９≦ｘ≦１、の組成を有した材料で形成されたものである請求項１０に記載の導波路素子。
【請求項１２】
前記ブロック層の厚さが５〜３０ｎｍの範囲内にある請求項１０に記載の導波路素子。
【発明の詳細な説明】
【技術分野】
【０００１】
本発明は、ニオブ酸リチウムからなる種々のデバイス（以下、「素子」と記す）に関する。さらに詳しくは、本発明は、ニオブ酸リチウムからなる導波路素子におけるバッファ層・ブリードオフ層（以下「電荷散逸層」と記す）間の境界面化学的安定度の向上に関し、また本発明は、当該境界面において直流電圧を誘因とした欠陥が発生する度合いを低下させる手段を提供し、さらには直流電圧によるドリフト（以下「ｄｃドリフト」と記す）と、直流電圧により誘起され増長する傾向にあるバイアス点の熱的偏移（以下「温度ドリフト」と記す）、の双方についての改良手段を提供する。
【背景技術】
【０００２】
ニオブ酸リチウム（以下、「ＬＮ」と記す）で形成した電気光学素子は変調器、たとえば信号処理のため光ファイバー通信システムにおいて使用される変調器として使用され、さらには種々のセンサとして使用されることが多い。これらの変調器には、光強度変調器、スイッチ類、位相あるいは周波数偏移器、偏り変換器および波長フィルタが含まれる。
【０００３】
ここで、例えば図１を参照すると、この図に示された従来の‘ｚ’カット型のＬｉＮｂＯ3（ＬＮ）光変調器は、ＬＮ基板１と、該基板の表面３またはその近傍に形成された単一または複数の光導波路２ａ，２ｂとを備えている。誘電性のバッファ層４はＬＮ基板の上面を覆い、電荷放出ブリードオフ層（電荷散逸層）５は誘電性のバッファ層４上面に形成されている。頂面には、これを覆う電極６ａ，６ｂが形成されている。
【０００４】
作動状態にあっては、誘電バッファ層は、進行中の光学信号が電荷散逸層や電極など上面側の導電性各層に起因して吸収されるのを抑制するべく作用し、電極中のＲＦ信号すなわち高周波信号の伝搬速度が導波路中の光学信号の進行速度に整合するよう作用する。
【０００５】
電荷散逸層は、ＬＮ基板のピロ電気特性に起因して表面電荷どうしが好ましくない相互作用を起こさないよう抑制するべく作用し、高低さまざまの温度において変調器の作動を安定化させる作用をなす。ブリードオフ層（電荷散逸層）は、米国特許第５４７３７１１号明細書にもあるように「半導体層」と称され、また米国特許第５９４９９４４号明細書に記されているように「表面電荷散逸層」と称されることもある。この電荷散逸層は、ケイ素（Ｓｉ）、窒化ケイ素チタン、オキシ窒化ケイ素チタン、あるいは他の適宜の導電性材料で形成されている。
【特許文献１】米国特許第５４７３７１１号明細書
【特許文献２】米国特許第５９４９９４４号明細書
【０００６】
上記特許文献１および米国特許第５５９８４９０号明細書には、半導体層２０（すなわち電荷散逸層２０ないし電荷ブリードオフ層２０）と電極２２ａ，２２ｂとの間に介在させた拡散抑制層２４を有する構造が開示されている。これは図２に示した通りである。そのような拡散抑制層２４を設ける目的は、金（Ａｕ）イオンが電極２２ａ，２２ｂからＳｉ半導体層の中へ拡散浸入することを阻止することにある。尚、Ａｕで汚染されたＳｉの導電率は顕著に低く、両電極２２ａ，２２ｂ間での短絡といった問題を惹起するおそれがある。
【特許文献３】米国特許第５５９８４９０号明細書
【０００７】
上記特許文献２と図３を参照すると、バッファ層３２の表面に設けられた表面電荷散逸層３３の組成は、窒化ケイ素チタン、公称分子式Ｓｉ2ＴｉＸＮ8/3-Ｘ  である。電荷散逸層３３は、誘電性表面に蓄積する傾向のある電荷を散逸させる作用をなし、その電気受容量は１５ＫΩｃｍから約１５０ＫΩｃｍまでである。
【０００８】
同様の窒化ケイ素チタン被膜を基板の裏面に設けた例も上記特許文献２に開示されている。
【０００９】
特許文献２に開示されている分子式ＳｉＴｉＸＮ8/3-Ｘ等の窒化物被膜を形成するための実際の工程では、酸素が制御不能な汚染物質としての混入することを避けられず、そのため被膜導電性の正確かつ精密な制御は困難であり、他方、米国特許第６６６１９３４号および同第６６５４５１２号明細書には酸素を故意に前記被膜中へ導入し、オキシ窒化ケイ素チタン被膜として沈積形成する方法が開示されている。図４に示すように、当該素子の経時的かつ熱的安定性を改良する設計として、電極４３ａ,４３ｂを連結した包囲層４３ｃも備えた多層構造が開示されている。熱電極４３ｄは、上記電極４３ａ,４３ｂおよび包囲層４３ｃに対して絶縁された状態にある。図４の素子では、非ドープ処理バッファ層４２がＬＮ基板の表面に設けられ、該層の上面にオキシ窒化ケイ素チタンの層４４が形成され、その表面に別のオキシ窒化ケイ素チタンの層４６がを積生成させた構造である。
【特許文献４】米国特許第６６６１９３４号明細書
【特許文献５】米国特許第６６５４５１２号明細書
【００１０】
米国特許第５４０４４１２号明細書にも開示されている通り、図１から図４に示した例では、長期間にわたる作動信頼性の観点から誘電性バッファ層が完全な絶縁体ではなく或程度の導電性を備えた設計である。一般的に種々のＬＮ変調器は、直流のバイアス電圧を上記電極のうち１つ或いは複数個に対して印加することにより、光学出力変化曲線が温度の如何を問わず長期にわたって一定状態を保持するような条件で作動させられる。素子を構成している各物質の内部には直流電界が印加されているが、この電界に緩和現象が生じるので、温度が実質的に一定であっても出力信号にはある種の偏移すなわちドリフトが避けられない。そのような不都合なドリフト現象を補償、つまり打ち消すべく、当該素子作動中は直流バイアス電圧に対して継続したフィードバック制御が必要である。そのような現象は「ｄｃドリフト」と称されている。ｄｃドリフトは、前もって印加されている直流バイアス電圧を部分的に打ち消す方向に生じる傾向があるので、フィードバック制御中の直流バイアス電圧は当該作動系における上限値に向かって上昇させられる。ＬＮ変調器がクリアすべき最も重要な課題一つは、そのような不都合なｄｃドリフトを長期、例えば２０年以上にもわたって抑制可能なこと、である。米国特許第５４０４４１２号明細書に記された発明の目的は、ほぼ完全にｄｃドリフトを抑制できる簡単かつ実用的な物質/素子設計、の提供である。
【特許文献６】米国特許第５４０４４１２号明細書
【００１１】
導電性バッファ層の採用がｄｃドリフトの抑制にとって有効である旨の、最初の報文は、１９８５年８月１日発行のＡｐｐｌ．Ｐｈｙｓ．Ｌｅｔｔ．誌４７巻３号２１１〜２１３頁の『ＬｉＮｂＯ3導波路素子におけるｄｃドリフトの極小化』と題したＭ．ジー（Ｇｅｅ）、Ｇ．Ｄ．サーマンド（Ｔｈｕｒｍｏｎｄ）、Ｈ．ブローベルト（Ｂｌａｕｖｅｌｔ）およびＨ．Ｗ．イェン（Ｙｅｎ）の報文である。この報文には、熱電極および接地電極の下方に絶縁状態で形成された酸化インジウム錫（ＩＴＯ）からなる透明な導電性被膜につき、その短期間の性能データが論じられている。ＩＴＯの導電性は非常に高いので、両電極間においてＩＴＯバッファ層の物理的分離が必要と考えられる。それに加えて、高導電性のバッファ層は、光吸収が大なため光学信号伝播ロスが増大するという問題もある。ＩＴＯに代え、ドープされた酸化ケイ素を使用すれば、ｄｃドリフトの抑制が可能な範囲にバッファ層の導電性を調整でき、したがって両電極間において側方へ向かうバッファ層導電性を低く抑えることができる。さらに、このバッファ層素材は酸化ケイ素（Ｓｉ）系であるから、一般のＩＴＯやＳｎＯ２等々の導電性酸化物と比較した場合、光学吸収と誘電係数の増大傾向を極小化できるという利点もある。図１〜図４は、平面形状のバッファ層を備えた最も簡潔な素子を示しており、その実用化も簡単である。
【００１２】
特許文献６は、酸化ケイ素バッファ層への注入に適したドープ処理用の元素として例示しているは、周期律表のＩＩＩ族〜ＶＩＩＩ族、Ｉｂ族およびＩＩｂ族の諸元素であり、インジウム（Ｉｎ）ドープまたはチタン（Ｔｉ）ドープ二酸化ケイ素を、ドリフト特性が実用的レベルにまで抑制された例として示している。米国特許第５５２６４４８号明細書は、純粋な無定形酸化ケイ素に比べ光線屈折率がかなり低い別の無定形酸化ケイ素に対するドープ剤としてリチウム（Ｌｉ）とニオブ（Ｎｂ）を教示している。特許文献４と５は、オキシ窒化ケイ素チタン層が経時的ドリフト（すなわちｄｃドリフト）特性を同様に改善するバッファ層として使用可能なことを示している。この例では、チタンと窒素の両者いずれもが酸化ケイ素に対するドープ剤であると見なされる。
【特許文献７】米国特許第５５２６４４８号明細書
【発明の開示】
【発明が解決しようとする課題】
【００１３】
ドープ処理ずみ酸化ケイ素バッファ層を備えたＬＮ変調器に関し、そのドリフト現象について本発明者が広範な試験研究を行なった結果、前述の各従来技術文献では論及されていなかった新しい問題点が種々見つかった。そして、その際に観察された現象の詳細は、Ｈ．永田（Ｎａｇａｔａ）、Ｎ．Ｆ．オブライエン（Ｏ′Ｂｒｉｅｎ）、Ｗ．Ｒ．ボーゼンバーグ（Ｂｏｓｅｎｂｅｒｇ）、Ｇ．Ｌ．レイフ（Ｒｅｉｆｆ）およびＫ．Ｒ．ヴォアジーン（Ｖｏｉｓｉｎｅ）が電気電子技術者協会（ＩＥＥＥ）のＰｈｏｔｏｎｉｃ  Ｔｅｃｈｎｏｌ.  Ｌｅｔｔ．誌、２００４年１６巻１１号２４６０〜２４６２頁に「ＬｉＮｂＯ3光学変調器におけるバイアス点のｄｃ電圧起因温度ドリフト」と題して発表している。永田らが見出した問題点の一つは、初期のバイアス極性との関係においてｄｃドリフトに非対称性が見られるという点である。他の問題点は、バイアス印加状態で熟成させると、バイアス点温度ドリフトの程度が増大するという点である。そのような、本発明者が見出した問題点は図５〜図１０に示してある。
【００１４】
図５は、最も代表的な従来型ＬＮ変調器の断面構造である。この変調器はニオブ酸リチウム（ＬＮ）等の強誘電性結晶基板５０と、その表面近くに形成された光導波路５２ａ,５２ｂと、ドープ処理ずみ酸化ケイ素バッファ層５４と、電荷散逸層５６と、電極５６ａ,５６ｂ,５６ｃとで構成されている。ＳｉＯ2  系バッファ層５４の素材に添加される主ドープ剤として、インジウム（Ｉｎ）が選択されている。電荷散逸層５６は、非化学量論的窒化ケイ素系化合物、またはホウ素でドープ処理したケイ素からなり、過度に高くはない適度の導電性を示す該層５６  はＬＮ変調器からの表面電荷散逸を可能としている。マッハ・ツェンダー型の光導波路５２ａ,５２ｂは、チタンを変調器表面部に拡散浸透させて形成したものである。各電極は金メッキされている。この従来型変調器の標準的構成と製作過程は、Ｅ．Ｌ．ウーテン（Ｗｏｏｔｅｎ）、Ｋ．Ｍ．キッサ（Ｋｉｓｓａ）、Ａ．イー・ヤン（Ｙｉ-Ｙａｎ）、Ｅ．Ｊ．マーフィー（Ｍｕｒｐｈｙ）、Ｄ．Ａ．ラフォー（Ｌａｆａｗ）、Ｐ．Ｆ．ハレマイヤー（Ｈａｌｌｅｍｅｉｅｒ）、Ｄ．Ｒ．マック（Ｍａａｃｋ）、Ｄ．Ｖ．アタナシオ（Ａｔｔａｎａｓｉｏ）、Ｄ．Ｊ．フリッツ（Ｆｒｉｔｚ）、Ｇ．Ｊ．マクブライエン（ＭｃＢｒｉｅｎ）およびＤ．Ｅ．ボッシ（Ｂｏｓｓｉ）が発表した技術評論、すなわち「光ファイバー通信システム用ニオブ酸リチウム変調器の概観」と題して電気電子技術者協会（ＩＥＥＥ）のＪ．Ｓｅｌｅｃｔｅｄ Ｔｏｐｉｃｓ Ｑｕａｎｔｕｍ Ｅｌｅｃｔｒｏｎ．誌の、２０００年１月／２月号６９〜８２頁に掲載された報文、に見られるとおりである。    
【００１５】
図６は、図５に示した断面構造の‘ｚ’カット型ＬＮ変調器群につき、１３５℃のオーブン内で観測したｄｃドリフト挙動である。この一連のテストでは、Ｖｓ＝±３Ｖの初期バイアス電圧が各変調器に印加され、光出力伝達曲線を初期状態に保持すべく、当該バイアス電圧に対してはフィードバック制御がかけられている。Ｖｓ値から乖離し偏移する電圧ドリフトの程度、つまり『ドリフト＝Ｖ（ｔ）−Ｖｓ』（ここで「Ｖ（ｔ）」とは時刻‘ｔ’におけるｄｃバイアス電圧である）の時刻依存性をプロットしたのが図６のグラフである。３種のバッファ層素材からなる６個の変調器が「Ｖｓ＝−３Ｖ」と「Ｖｓ＝＋３Ｖ」で試験された。変調器“Ｈ”は１０〜１５ mol％のＩｎ2Ｏ3  でドープしたＳｉＯ2  系バッファ層を備えたものである。変調器“Ｍ”のＩｎ2Ｏ3ドープ濃度は５〜１０mol％に、また変調器“Ｌ”の同濃度は＜５mol％に、それぞれ設定した。バッファ層の厚さは、全てのサンプルについて約１μm とした。同図に見られるように、Ｉｎ2Ｏ3  の濃度はｄｃドリフト挙動に大きな影響を及ぼす。例えば、ドープ濃度が高いバッファ層は、「負」のバイアス電圧でのテストにおいてドリフト曲線に大きな（下向き）隆起部分を現出する。しかし最低のＩｎ2Ｏ3ドープ濃度“Ｌ”とした変調器において、この隆起部分は消失している。しかし「正」のバイアス電圧の場合には、変調器“Ｌ”のドリフトが変調器“Ｍ”のそれよりも大なように見受けられる。したがって変調器“Ｌ”は「負」のバイアス条件でバイアス電圧の下向き隆起を阻止しドリフトを抑制するが、「正」のバイアス条件では却ってドリフト現象を増長させる、ということである。ＬＮ変調器の作動信頼性を長期にわたって良好に保つには、（バイアス条件の正負に関し）対称的なｄｃドリフト抑制が望ましい。
【００１６】
次に図７の図(a)と図(b)を参照すると、ここには本件出願人が従来型のＬＮ変調器バッファ層について見出した他の問題点を示してある。そのうち図７(a)は、交流バイアス電圧をかけずに２５〜８５℃の温度範囲で観測したバイアス点電圧の温度依存性を示す。温度変化の速さは毎分±１℃とした。この試験において、負の勾配を示す光信号伝達曲線上の無効電圧点をバイアス点として設定した。変調器チップの内部に不可避的に生じる僅かな機械的応力の不対称性が問題であり、、交流バイアスをかけない（つまりｄｃドリフトに起因した伝達曲線の偏移を伴なわない）場合においても、この不対称性に起因して光信号伝達曲線には軽度の温度ドリフトが生じる。図７(b)はＶｓが＋３Ｖ以下の場合に、１３５℃で２１２時間のあいだｄｃドリフト試験を実施したのち、交流バイアスをかけずに当該変調器につきバイアス点温度ドリフトを測定して得たたデータである。ｄｃドリフト試験、つまり後続の温度ドリフト測定に先行した交流バイアスの継続的印加、の結果として温度ドリフトが増大することは明白である。この現象に関し本発明者が大規模な試験を行なった結果、交流バイアスの印加電圧の高低と印加継続時間の長短の何れもが当該現象の要因であること、そして、交流バイアス電圧を時間で積分するとテストデータを対称的に表わし得ること、が明かになった。
【００１７】
図８は、ｄｃドリフト試験をある期間行なった後のバイアス点温度ドリフト曲線の勾配と、当該ドリフト試験の間じゅうの交流バイアス電圧時間積分値、とのあいだに見られる関係である。このバイアス点温度ドリフト曲線勾配は、測定された該曲線を２５〜８５℃の範囲内で直線に引きなおして決めたものである。また交流バイアス電圧の時間による積分値は、１３５℃でのｄｃドリフト試験データから計算した。交流バイアスをかけない純粋な１３５℃熟成は、バイアス点温度ドリフト曲線の勾配に対し何らの影響も及ぼさないこと、が数種の変調器サンプルによって確認できた。図８中の小さな黒丸点はバッファ層‘Ｍ’を有した‘ｚ’カット型ＬＮ変調器についてのデータを示し、２つの白丸はバッファ層‘Ｌ’を有した同種変調器のデータである。図に明かなように、バイアス極性が正でるか負であるかによって、バイアス点温度ドリフト曲線の勾配が異なる。「負」のバイアス電圧は温度ドリフトを早急に増大させる。
【００１８】
図９は、２種の‘ｘ’カット型ＬＮ変調器サンプルについて得たｄｃドリフトデータを比較したものである。当該２種のうち一方のものは図５の‘ｚ’カット型ＬＮ変調器に類した構造である。その‘ｘ’カット型基板表面には、ドープずみＳｉＯ2バッファ層のコーティング（図６における組成‘Ｍ’）を施したのち、更に窒化ケイ素系で非化学量論的組成の電荷散逸層をコーティングしてある。熱電極は、図５の‘ｚ’カット型ＬＮ変調器とは異なり、マッハ・ツェンダー型導波路の両アーム状部分の間に形成してある。上記２種のうち他方の‘ｘ’カット型ＬＮ変調器は電荷散逸層を備えていず、各電極はドープ処理ＳｉＯ2バッファ層の表面に直接形成してある。‘ｘ’カット型ＬＮ変調器の表面にはピロ電荷が発生することはないので、電荷散逸層の材質がドリフト現象に及ぼす影響をしらべるには、この種変調器のサンプルが好都合である。初期の直流バイアス電圧としてＶｓ＝−３Ｖをサンプルに対し温度１３５℃で印加した。図９に見られるように、電荷散逸層なしのサンプルは円滑なｄｃドリフト挙動を示すに反して、該層を備えた方のサンプルは小さな隆起部分が曲線上に現れ、これは図６の‘ｚ’カット型ＬＮ変調器における場合と同様である。したがってｄｃドリフトのバイアス極性依存性は、電荷散逸層の存在に起因するものと見なされる。
【００１９】
本出願人は、電荷散逸層とドープずみバッファ層との間に確実に生起すると見られる相互作用の一つは、両層間の境界面での化学的欠点発生の増大であると考える。普通、酸化ケイ素バッファ層の素材は、特許文献６に記述されている金属元素、および／または特許文献７に開示されているＬｉイオン、および／または特許文献４に教示されている窒素、である。そのばあい不可避的に混入するプロトン（水素原子核）ないしＯＨ（水酸基）イオンもやはりドープ剤と見なされるが、それは、これらがバッファ層の導電性に影響するからである。これらのドープ剤は全てケイ素と酸素の間の結合強度を低下させるであろう。アルカリイオンやプロトン等のドープ剤はケイ素酸素間の結合を破壊するであろう。インジウム等の金属性ドープ剤はケイ素と置換すべく酸素に結合するであろうが、その結合強度はケイ素酸素間のそれよりも弱いのが普通である。故に、ドープ処理酸化ケイ素は、化学的に不安定な材料であると見なし得る。他方、電荷散逸層は、無定形ケイ素や非化学量論的窒化ケイ素等々のケイ素系材料からなるのが普通であるが、その理由は、ケイ素の反応性スパッタリングのような簡単な被膜沈積形成工程により或種の導電性フィルムが得られるからである。ケイ素原子（イオン）が酸素に対し強い親和性を示すので、そのような電荷散逸層の素材がドープ処理酸化ケイ素の表面に沈積する際には、ケイ素系の該層が境界面におけるバッファ層の厚みを減じさせるであろう。例えばインジウム・酸素間の化学結合強度（＜３２０.１ kj/mol、ＣＲＣ化学物理学ハンドブック、第８３版２００２−２００３を参照）は、ケイ素・酸素間のそれ（７９９.６ kj/mol）よりも遙かに弱いから、酸素原子のうちの幾分かはバッファ層から散逸層の内部へ拡散浸透していき、この酸素に起因した欠点が当該界面に発生するであろう。境界面における、そのような欠陥および／または弱められた化学結合は、該面を貫いた電気的破壊の発生を誘発し異常なドリフト現象を招来するであろう。
【００２０】
この推察が正しいことを確認すべく、故意に界面欠点を生成させた数種の‘ｚ’型ＬＮ変調器を用意した。テストの目的で、何らの上層も沈積していない基板の表面に無酸素欠点を生成させるべく、Ａｒイオンによるエッチング技術を利用した。具体的には一例として無酸素欠点および／または弱い化学結合を基盤と上層との間の界面に生成させた。図１０は、バイアス印加状態で熟成した後のバイアス点温度ドリフト増大の程度を、標準型の‘ｚ’カットＬＮ変調器（図８の場合と同一のもの）と別途用意した特別仕様の‘ｚ’カットＬＮ変調器との間で比較すべく測定して得たグラフである。図中の小さい黒丸は、バッファ層沈積形成前にＡｒイオンによるエッチングを行なわず、電荷散逸層沈積形成前にもＡｒイオンエッチングを行なわずに作製した標準型‘ｚ’カットＬＮ変調器（以下「ＮｏＮｏ」サンプルと記す）のデータである。図１０中の白抜き菱形の「ＹｅｓＹｅｓ」サンプルは、バッファ層沈積形成前にＡｒイオンエッチングを行ない、続いて電荷散逸層の沈積形成前にも「焼きなまし」ずみバッファ層表面に対しＡｒイオンエッチングを行なったものである。同様に「ＮｏＹｅｓ」サンプル（白い三角形）と「ＹｅｓＮｏ」サンプル（灰色の円）も用意してテストを行なった。その結果として、「ＹｅｓＹｅｓ」サンプルと「ＮｏＹｅｓ」サンプルでは、明かにバイアス点の温度ドリフト増大の度合いが、比較対象の「ＮｏＮｏ」サンプルおよび「ＹｅｓＮｏ」サンプルの場合よりも大であることが判った。故に、バッファ・電荷散逸両層間の境界に化学的欠陥を生成させると、直流バイアス電圧に起因したバイアス点温度ドリフトの増大という厄介な問題が顕著になる、と推測できる。上述の一連の試験結果は、この推測が正しいことを証明している。
【課題を解決するための手段】
【００２１】
本発明にいうところの電気光学導波路素子の構成は：  
その内部かつその表面近傍に形成された１個または複数個の光導波路を有する電気光学基板と；
この電気光学基板の上記表面に担持されたバッファ層と；
このバッファ層に支持され且つ該層よりも高い電気抵抗値を有したブロック層であって、当該電気光学導波路素子の経時的または熱的ドリフトを低減させる作用、もしくはバッファ層の表面または近傍における望ましからざる化学反応を抑制または低減させる作用をなすものと；
このブロック層に支持され且つ当該電気光学導波路素子の表面ないし内部に発生する電荷を取出すに適した強さの導電度を有した電荷散逸層と；
この電荷散逸層の表面に設けられ、電気信号を上記バッファ層、ブロック層および電荷散逸層を通じて上記光導波路へ導く電極、とを備えている。
【００２２】
本発明にいうところの、このような電気光学導波路素子の製造方法は、以下の各工程、すなわち：
ａ）  電気光学基板を準備する工程と；
ｂ）  この電気光学基板の表面近傍に光導波路を形成する工程と；
ｃ）  ドープ処理酸化ケイ素からなる複合素材を用い電気光学基板の表面にバッファ        層を形成する工程と；
ｄ）  バッファ層の表面に、該層よりも電気抵抗値が高く、バッファ層の表面または        近傍における化学反応を抑制または低減させ、またはドリフト電流を低減させ得        るブロック層を形成する工程と；
ｅ）  ブロック層の表面にケイ素系素材、または非化学量論的窒化ケイ素系素材、ま        たは非化学量論的酸化ケイ素系素材、からなる電荷散逸層を形成する工程；およ        び
ｆ）  電荷散逸層の表面に電極を形成する工程、からなる。
【００２３】
さらに、本発明にいうところの電気光学導波路素子の他の構成は、以下の要素および各部からなる、すなわち：
次の各層よりなる４層構造、すなわち：
ａ：  その表面近傍に1個または複数個の光導波路を有した電気光学基板と；
ｂ：  電気光学基板の表面に直接設けられたバッファ層と；
ｃ：  バッファ層に支持され且つこの層に接していて、この層の表面または近傍での望      ましからざる化学反応を抑制しまたは低減させる作用をなすべきブロック層；およ      び
ｄ：  ブロック層に支持され且つ該層に接していて、当該電気光学導波路素子の表面な      いし内部に発生する電荷を取出すに適した強さの導電度を有した電荷散逸層、から      なる４層構造と、
この電荷散逸層の表面に設けられ、電気信号を上記バッファ層、ブロック層および電荷散逸層を通じて上記光導波路へ供給する電極、とを備えている。
【発明を実施するための最良の形態】
【００２４】
本発明の根底をなす技術的思想は、実質上または望ましくは完全に化学量論的組成を有した酸化ケイ素および／または化学量論的組成を有した窒化ケイ素からなるブロック層を介在させることによって、ドープずみ酸化ケイ素バッファ層と非化学量論的電荷散逸層素材との間に化学反応が生起することを抑制ないし低減することにある。実質的に化学量論的組成を有した酸化ケイ素とは、ＳｉＯ2ｘで示され、ここに‘ｘ’は０.９≦ｘ≦１式またはその近似範囲内の値であり、他方、実質的に化学量論的組成を有した窒化ケイ素とはＳｉＮ（4/3）ｘで示され、やはり‘ｘ’は０.９≦ｘ≦１式またはその近似範囲内の値である。
【００２５】
そして化学量論的酸化ケイ素（または窒化ケイ素）の定義には、完全に酸化された状態（または窒化された状態）のケイ素を与える可能性が最も高い条件で合成された膜状の化合物を包含し、さらには該化合物で形成され作動の際にはバッファ層よりも一層電気絶縁的または抵抗的性状を呈する被膜をも包含する概念である。ブロック層中のケイ素が既に十分な量の酸素または窒素と結合しているから、該層はバッファ層中の酸素結合を破壊若しくは弱化させないであろう。さらに、ケイ素は酸素（および窒素）に対する親和性が非常に大であるから、電荷散逸層との間の界面は化学的に安定したものであろうし、ブロック層と電荷散逸層との間に生じる欠点の密度は、ドープ処理酸化ケイ素からなるバッファ層と電荷散逸層との間におけるそれよりも遙かに小であろう。本発明に係るブロック層は、酸素反応性（または窒素反応性）スパッタリングによるケイ素原料素材の沈積により形成できる。これに代え、酸化ケイ素からなるブロック層は、バッファ層に沈積したケイ素薄膜を酸化性条件下で「焼きなまし」的に処理することによっても形成できる。被膜沈積工程の原料如何によっては（例えばホウ素ドープ‘ｐ’型ケイ素を原料とし、或いは燐ドープした‘ｎ’型ケイ素を原料とする場合など）、ブロック層も少量のホウ素或いは燐をドープされた状態のものとなる可能性がある。
【実施例】
【００２６】
図１１は、ＬＮ基板１５０、この中に設けた光導波路１５２ａ,１５２ｂ、および基板１５０の上面を覆ったドープずみ酸化ケイ素のバッファ層１５４、を備えてなるＬＮ変調器の断面を示す。電荷散逸層１５６は非化学量論的窒化物または酸化物で形成され、本発明によればブロック層１５３は、この散逸層をバッファ層１５４から隔離している。この図では光導波路を、‘ｚ’カット型のＬＮ基板におけるもの１５２ａ,１５２ｂとして示してあるが、‘ｘ’カットまたは‘ｙ’カット型のＬＮ基板に形成すべく設計してもよい。さらに光導波路は、他の材料たとえばＬｉＴａＯ3  で形成した電気光学基板に形成することもできる。本発明は、種々の電気化学導波路変調器における如何なるタイプのドープ処理ケイ素バッファ層の場合にも適用でき、更に、例えば酸化インジウム等々でドープした二酸化ケイ素のバッファ層の場合にも適用できる。実質的に化学量論的な状態のケイ素系の窒化物または酸化物を提供し得るならば、上述した以外の他の被膜生成方法であっても、ブロック層をドープ処理ケイ素バッファ層の上に形成すべく採用できる。電極１５７ａ,１５７ｂ、１５７ｃは、電荷散逸層１５６の表面に設けてある。
【００２７】
図１２はｄｃドリフトの試験結果を示すが、この試験はＶｓ＝±３Ｖにおいて１３５℃で４種の‘ｚ’カット型ＬＮ変調器について実施したものであり、これら変調器は本発明による２種のブロック層の何れかを備え、このブロック層が、組成‘Ｍ’のドープずみ二酸化ケイ素バッファ層と非化学量論的な（つまり混成物状の）窒化ケイ素系の電荷散逸層との間に介装された構造である。ドープ処理酸化ケイ素バッファ層（厚み１μｍ以下）を酸素存在雰囲気内で焼きなまし処理したのち、ケイ素をターゲットすなわち溶射電極とし、これにＡｒ／Ｏ2  またはＡｒ／Ｎ2  ガスを噴射して反応型の高周波（ｒｆ）スパッタリングを行なう、という方法でブロック層を前記バッファ層の表面に形成した。ブロック層形成前のバッファ層表面に対するアルゴン（Ａｒ）イオンによるエッチングは行なわなかった。スパッタリングのための減圧度は１２.５ｍＴｏｒｒとし、ＡｒとＯ2（またはＮ2）ガスの流量は夫々１００ｓｃｃｍと１０ｓｃｃｍの２条件に設定した。焼きなましバッファ層形成ずみの‘ｚ’カットＬＮ基板に対しては、ブロック層沈積工程のあいだ故意の加熱は行なわなかった。変調器サンプル作成のまえに、ほぼ完璧に酸化されたケイ素化合物または窒化されたケイ素化合物の被膜（つまり、ほゞ完全に化学量論的なＳｉＯ2またはＳｉ3Ｎ4の膜）が上記のような反応型の高周波スパッタリング条件によって可能であること確認できた。この確認は、生成被膜の電気絶縁性と光学的透明度とに依拠したものである。このようなＳｉＯ2（またはＳｉ3Ｎ4）からなるブロック層の厚さは約２５ｎｍであった。ブロック層を沈積形成後、該層の上に電荷散逸層を直接沈積させ、続いて電極を形成した。図１２に見られるように、ＳｉＯ2ブロック層とＳｉ3Ｎ4層の何れにあっても、負バイアスのｄｃドリフト曲線上における隆起部（従来例の図６参照）は消失し、バイアス極性に関してｄｃドリフト挙動の対称性が顕著に改善されたのである。
【００２８】
図１３はｄｃドリフト試験の結果であり、このデータは他のブロック層サンプル数種について、Ｖｓ＝−３Ｖにおいて１３５℃で５００時間にわたり実施したドリフト試験のデータである。これらサンプルは、‘ｚ’カット型ＬＮ導波路基板上に形成した厚み１μｍ以下のドープ処理酸化ケイ素バッファ層の表面に、まず高周波スパッタリング法でケイ素薄膜を沈積させ、続いて酸素存在下で該膜の焼きなましを行なって作製したものである。そのうち第１のブロック層サンプル、すなわち図１３における「ＳｉＯ2（１）」は、厚さが８〜９ｎｍの無定形ケイ素膜を６００℃で５時間、酸素存在下に焼きなましたサンプルである。このケイ素膜は、やはり６００℃で酸素存在下に焼きなまし済みのドープ処理二酸化ケイ素バッファ層の表面に形成したものである。他方、第２のブロック層サンプルすなわち図１３における「ＳｉＯ2（２）」の作製にあたっては、厚さが２ｎｍまでの無定形ケイ素膜を、沈積後の厚さが１μｍまでの未焼きなましドープずみ酸化ケイ素バッファ層の表面に先ず沈積させた。続いて酸素ガスが存在し流動している雰囲気中において６００℃で焼きなますことにより、これらバッファおよびブロック両層を同時に完全に酸化し、ドープ処理二酸化ケイ素バッファ層とＳｉＯ2ブロック層とからなる２層構造の複合皮膜とした。焼きなまし後のブロック層の厚さは測定しなかった。反応性高周波スパッタリングに代え、加熱酸化法で作成したＳｉＯ2ブロック層にあっても、やはり負バイアスのｄｃドリフト曲線上における隆起部が消失することを確認した。
【００２９】
この発明によるブロック層は、他の問題すなわち直流バイアス電圧により誘起されて増長するバイアス点の温度ドリフトという問題（従来例を示した図７ａ、７ｂおよび８参照）に対する解決策をも提供する。従来例の変調器について行なった試験と同じく、バイアス電圧非印加状態でのバイアス点温度ドリフトの測定を、図１２および図１３のサンプルについても実施した。最終的に得られたデータは図１４の通りであり、図中、白丸の点は図１３の焼きなましＳｉＯ2ブロック層を示し、白三角は反応性高周波スパッタリングで沈積させた図１２のＳｉＯ2ブロック層、を示し、灰色菱形は反応性高周波スパッタリングで沈積させた図１２のＳｉ3  Ｎ4ブロック層を示す。比較のため、従来例（ブロック層なし）のデータは小さい黒丸でプロットしてある。ブロック層が、特に負の直流バイアスを印加した状態での、バイアス点の温度ドリフト増長の問題も改善することは明白である。
【００３０】
最後に、反応性条件の高周波スパッタリング法で沈積させた図１２のＳｉ3  Ｎ4ブロック層について、その厚みが及ぼす影響をしらべた。このサンプルの構造は図１２に示したものと殆ど同じであるが、ドープ処理二酸化ケイ素バッファ層の化学的組成は異なる。実際には、サンプル製作前に組成の分析はしなかった。しかし、このバッファ層が図９、１２および１３の変調器サンプルよりも若干多い目のＩｎ2  Ｏ3  をドープ剤として含有している可能性は高い。そして基線において若干大きい目のｄｃドリフトを示すことは、図１５中の「ブロック層なし」と表示した２本のドリフト曲線（すなわち比較対象のブランクサンプルのｄｃドリフト）に見られるとおりである。図１５における他の６本の曲線は、厚さが３通りに異なる供試サンプルについて測定したｄｃドリフトである。Ｓｉ3  Ｎ4ブロック層の厚さは、沈積時間の長さを変えることで５ｎｍ、１３ｎｍ、２５ｎｍの３通りとした。図に見られるように、厚さ５ｎｍのブロック層を介在させると、正バイアス条件でのｄｃドリフトは顕著に抑制されたが、この厚さでは負バイアス条件下で作動する際にドリフト曲線に隆起部分が生じることを防止できない。負バイアスでのドリフト曲線から隆起部分を抑制しまたは除去するためには、少なくとも２５ｎｍ厚のＳｉ3  Ｎ4ブロック層が必要である。しかしブロック層の最適厚さは、バッファ層および電荷散逸層の材質や沈積による製膜工程の条件によって左右されるであろう。
【図面の簡単な説明】
【００３１】
【図１】ドープ処理ずみの二酸化ケイ素バッファ層と、ケイ素被膜からなる薄い表層とを備えた電気光学導波路素子の従来例を示した断面図である。
【図２】バッファ層、ケイ素半導体薄層、さらに該薄層と電極の間に介在させた拡散抑制層、を備えた電気光学導波路素子の他の従来例を示した断面図である。
【図３】ＬＮ基板の表面に形成したバッファ層と、該層を覆った表面電荷散逸層とを備えた電気光学導波路素子の別の従来例を示した断面図である。
【図４】ＬＮ基板の表面に形成した非ドープ処理状態のＳｉＯ2バッファ層と、該層を覆ったオキシ窒化ケイ素チタンの２層を備えた電気光学導波路素子のさらに別の従来例を示した断面図である。
【図５】ＬＮ基板の表面に形成したドープ処理酸化ケイ素バッファ層と、該層を覆った非化学量論的な電荷散逸層を備えた電気光学導波路素子の更に他の従来例を示した断面図である。
【図６】ＤＣバイアスドリフト電圧と時間経過との関係を示したグラフであり、従来例のバッファ/電荷散逸層を備えた変調器におけるテスト結果である。
【図７】負の無効電圧点と温度との関係（つまり温度ドリフト）を示すグラフであって、図（ａ）はｄｃドリフト試験前、また図（ｂ）はｄｃドリフト試験後についてのデータであり、何れも従来例のバッファ/電荷散逸層を備えた変調器におけるデータである。
【図８】温度ドリフトの変化と、ｄｃドリフトの時間積分値との関係を示したグラフであり、従来例のバッファ/電荷散逸層を備えた変調器におけるデータである。
【図９】ＤＣバイアスドリフト電圧と時間経過との関係を示したグラフであり、従来例のバッファ/電荷散逸層を備えた‘ｘ’カット型ＬＮ光変調器のｄｃドリフトを示す。
【図１０】温度ドリフトの変化と、ｄｃドリフトの時間積分値との関係を示したグラフである。
【図１１】本発明のニオブ酸リチウム変調器の断面図であり、ブロック層つまり遮断層を、ドープずみ酸化ケイ素バッファ層と非化学量論的な窒化物または酸化物からなる電荷散逸層との間に介在させた構造を示す。
【図１２】１３５℃におけるテスト結果としてＤＣバイアスドリフト電圧と時間経過との関係を示すグラフである。
【図１３】ＳｉＯ2層が加熱後徐々に冷却（焼きなまし）された２つの場合についての、１３５℃におけるＤＣバイアスドリフト電圧と時間経過との関係を示したグラフである。
【図１４】本発明における温度ドリフトの変化と、ｄｃドリフトの時間積分値との関係を示したグラフである。
【図１５】ブロック層の厚さを０nmから５nm、１３nm、２５nmの各水準に変えた場合について、１３５℃におけるテスト結果としてＤＣバイアスドリフト電圧と時間経過との関係を示したグラフである。
【符号の説明】
【００３２】
１５０  ＬＮ基板
１５２ａ、１５２ｂ  光導波路
１５３  ブロック層
１５４  バッファ層
１５６  電荷散逸層
１５７ａ、１５７ｂ、１５７ｃ  電極
【図１】
2006301593.tif 000003
【図２】
2006301593.tif 000004
【図３】
2006301593.tif 000005
【図４】
2006301593.tif 000006
【図５】
2006301593.tif 000007
【図６】
2006301593.tif 000008
【図７】
2006301593.tif 000009
【図８】
2006301593.tif 000010
【図９】
2006301593.tif 000011
【図１０】
2006301593.tif 000012
【図１１】
2006301593.tif 000013
【図１２】
2006301593.tif 000014
【図１３】
2006301593.tif 000015
【図１４】
2006301593.tif 000016
【図１５】
2006301593.tif 000017